(57)【要約】【課題】  側鎖および／または架橋を有する高分子を主に含有してなる樹脂の該高分子の主鎖、側鎖、架橋のいずれかの分子量を求めることができる樹脂の分析方法を提供する。【解決手段】  側鎖および／または架橋を有する高分子を主に含有してなる樹脂を超臨界状態の低級アルコールを用いて分解し、該分解物に含有される化合物の分子量を該分解物から該化合物を分離することなく測定することを特徴とする樹脂の分析方法。分子量の測定を、マトリックス支援レーザー脱離飛行時間型質量分析法により行う前記記載の分析方法。【選択図】          図１
2005147734.tif 000002
【特許請求の範囲】
【請求項１】
側鎖および／または架橋を有する高分子を主に含有してなる樹脂を超臨界状態の低級アルコールを用いて分解し、該分解物に含有される化合物の分子量を該分解物から該化合物を分離することなく測定することを特徴とする樹脂の分析方法。
【請求項２】
低級アルコールがメタノールである請求項１記載の分析方法。
【請求項３】
分子量の測定を、マトリックス支援レーザー脱離飛行時間型質量分析法により行う請求項１または２に記載の分析方法。
【請求項４】
樹脂が架橋アクリル樹脂である請求項１〜３のいずれかに記載の分析方法。
【請求項５】
請求項１〜４のいずれかに記載の分析方法を用いて行うことを特徴とする樹脂の品質管理方法。
【発明の詳細な説明】
【技術分野】
【０００１】
本発明は樹脂の分析方法に関する。
【背景技術】
【０００２】
例えば架橋型アクリル樹脂等の側鎖および／または架橋を有する高分子を主に含有してなる樹脂は、塗料や歯科材料など様々な分野で用いられている。側鎖および／または架橋を有する高分子の側鎖および／または架橋部分の分子量および主鎖部分の分子量を知ることは、該高分子を主に含有してなる樹脂の開発およびその生産における品質管理において重要である。しかし、そのような樹脂は、溶媒に不溶性または難溶性であることが多く、従来の分析方法の溶媒に溶解させ、溶液に含有されている化合物の分離および分子量の測定をクロマトグラフィー法を用いて行って分析する方法では分析が困難であった。
【０００３】
そこで、該樹脂を加熱して熱分解し、得られた分解物をクロマトグラフィー法を用いて分離・検出して行う方法や、該樹脂を超臨界状態の低級アルコールによりモノマーまたはオリゴマーまで分解し、得られた分解物をクロマトグラフィーを用いて分離・検出して行う方法（例えば、特許文献１参照。）が知られている。
【０００４】
しかしながら、熱分解または超臨界状態の低級アルコールによる分解によって、主鎖、側鎖および架橋がそれぞれ多数の分子に分解されるため、側鎖および／または架橋の部分の分子量が不明となり、分析の結果を用いて高分子の構造を解析するうえで問題があり、側鎖および／または架橋を有する高分子を主に含有してなる樹脂の高分子の主鎖、側鎖、架橋のいずれかの分子量を求めて構造を解析することができる樹脂の分析方法が求められていた。
【０００５】
【特許文献１】特開２００１−１４１７２５号公報
【発明の開示】
【発明が解決しようとする課題】
【０００６】
側鎖および／または架橋を有する高分子を主に含有してなる樹脂の該高分子の主鎖、側鎖、架橋のいずれかの分子量を求めることができる樹脂の分析方法を提供することにある。
【課題を解決するための手段】
【０００７】
本発明者は、上記課題を解決すべく、側鎖および／または架橋を有する高分子を主に含有してなる樹脂の分解方法と分解物の特定方法について鋭意研究を続け、条件を選べば超臨界状態の低級アルコールを用いて該樹脂を構成する高分子における主鎖と側鎖の結合および／または主鎖と架橋の結合を主に切断することができることを見出し、しかも、該分解物を分離せずに該分解物に含有される分子量を測定することにより、該高分子の主鎖、側鎖、架橋のいずれかの分子量を測定することができ、該樹脂の分析が可能となることを見出し、本発明を完成するに至った。
【０００８】
すなわち本発明は、側鎖および／または架橋を有する高分子を主に含有してなる樹脂を超臨界状態の低級アルコールを用いて分解し、該分解物に含有される化合物の分子量を該分解物から該化合物を分離することなく測定することを特徴とする樹脂の分析方法を提供する。また本発明は、低級アルコールがメタノールである前記記載の分析方法を提供する。また本発明は、分子量の測定を、マトリックス支援レーザー脱離飛行時間型質量分析法により行う前記いずれかに記載の分析方法を提供する。また本発明は、樹脂が架橋アクリル樹脂である前記いずれかに記載の分析方法を提供する。さらに本発明は、前記いずれかに記載の分析方法を用いて行うことを特徴とする樹脂の品質管理方法を提供する。
【発明の効果】
【０００９】
本発明によれば、側鎖および／または架橋を有する高分子の主鎖、側鎖、架橋のいずれかの分子量を求めることができ、そのような高分子を主に含有してなる樹脂の高分子の構造を解析することが可能となり、本発明の分析方法は、特に架橋型アクリル樹脂の分析に好適に用いることができる。そして、本発明の分析方法は、側鎖および／または架橋を有する高分子を主に含有してなる樹脂の製造における品質管理や新たな樹脂の開発に用いることができるので、本発明は工業的に極めて有用である。
【発明を実施するための最良の形態】
【００１０】
以下に本発明について詳しく説明する。
本発明の分析方法においては、超臨界状態の低級アルコールにより樹脂を分解して分解物を得る。
【００１１】
本発明で用いる低級アルコールは、式（１）
Ｒ−ＯＨ      （１）
（式中、Ｒは炭素数１〜３のアルキル基を表す。）で示される低級アルコールである。
【００１２】
本発明で用いる低級アルコールとしては、メタノール、エタノール、ｎ−プロパノール、イソプロパノールが例示され、メタノール、エタノール、イソプロパノールが好ましく、より好ましくはメタノール、エタノールである。
【００１３】
本発明において、上記低級アルコールを超臨界状態とし、それに樹脂を接触させて樹脂を分解する。ここに本発明でいう超臨界状態とは次の状態をいう。すなわち、物質には、固有の気体、液体、固体の三態があり、さらに、温度が臨界温度を超えかつ、圧力が臨界圧力を超えた状態とすると、圧力をかけても凝縮しない流体相となる。この状態を超臨界状態という。
【００１４】
この臨界温度と臨界圧力は物質により異なり、低級アルコールが超臨界状態になる温度圧力条件を具体的に示すと、メタノールの場合には、臨界温度が２４０℃、臨界圧力が８．０ＭＰａであり、エタノールの場合には、臨界温度が２４３℃、臨界圧力が７．０ＭＰａであり、イソプロパノールの場合には、臨界温度が２４４℃、臨界圧力が５．４ＭＰａであり、ｎ−プロパノールの場合には、臨界温度が２６４℃、臨界圧力が５．１ＭＰａである。
【００１５】
このような超臨界状態の低級アルコールに樹脂を接触させることにより、樹脂を構成する高分子が分解する。ここで、温度と圧力の条件は、上記のように低級アルコールにより臨界温度および臨界圧力以上となるように変更する必要があり、さらに樹脂により変更する必要があり、樹脂に含有され、側鎖および／または架橋を有する高分子の主鎖も、側鎖および／または架橋のいずれもがそれぞれ多数の分子に分解されることなく、主鎖と側鎖の結合および／または主鎖と架橋との結合が主に切断されるよう、温度と圧力条件を樹脂および低級アルコールにより適宜選ぶ。通常は、温度は２５０℃以上４１０℃以下の範囲であり、３００℃以上３８０℃以下の範囲が好ましい。
【００１６】
圧力条件については、圧力が高すぎると、側鎖および／または架橋と主鎖との結合に加えて、主鎖、側鎖および／または架橋のそれぞれが多数の分子に分解されやすくなり、かつ反応容器のコストがかかるので、３５ＭＰａ以下が好ましく、８ＭＰａ以上２０ＭＰａ以下の範囲がさらに好ましい。
【００１７】
本発明においては、超臨界状態の低級アルコールによる樹脂の分解は、回分式で行ってもよいし、流通式で行っても良い。また分解は攪拌下で行っても攪拌無しで行ってもよい。分解を行うための熱源としては、反応に用いる範囲で温度を制御できる物が好ましく、ガスクロマトグラフィーなどに用いるオーブン、流動床サンドバス、ソルト（溶融塩）バスなどが挙げられる。
【００１８】
反応の時間は、樹脂の種類、温度、圧力、低級アルコールの種類等の条件に応じて、樹脂が十分な量の低分子量物に転化する時間を適宜定めればよいが、通常は５分〜１８０分である。
【００１９】
本発明において、樹脂に対する低級アルコールの重量比は、分析の対象となる樹脂と用いる低級アルコールとの組み合わせにより適宜決定されるが、通常は１：５〜５００の範囲であり、１：２０〜２００の範囲がさらに好ましく使用できる。
【００２０】
次に、本発明の分析方法においては、樹脂を超臨界状態の低級アルコールと接触させて得られた分解物を、分解物に含まれる化合物毎に分離することなく、分子量を測定する。そのような分子量の測定が可能な方法としては、質量分析法を好ましく用いることができ、特に高い分子量を有する化合物を簡便に分析することができるマトリックス支援レーザー脱離飛行時間型質量分析（ＭＡＬＤＩ−ＴＯＦＭＳ）法が特に好ましい。従来用いられているクロマトグラフィー法では、例えば１０００以上の高い分子量の化合物を検出することができないが、ＭＡＬＤＩ−ＴＯＦＭＳ法によれば、１０００以上の高い分子量を有する化合物の分子量を測定することができるので、分解物に含有され、高い分子量を有している主鎖、側鎖、架橋のいずれか一つ以上の分子量を求めることができるのである。
【００２１】
ＭＡＬＤＩ−ＴＯＦＭＳ法によれば、試料分子を分解することなくイオン化させ、試料分子の分子量を測定する手法で、高い分子量を有する化合物まで測定できる。測定にあたっては、試料をマトリックスと呼ばれるイオン化助剤および必要に応じて無機塩と混合し、ターゲットと呼ばれる試料台に添着させ装置内に挿入し、レーザーを照射することによりイオン化させて測定するものである。
【００２２】
以上のようにして、側鎖および／または架橋を有する高分子を主に含有してなる樹脂の該高分子の主鎖、側鎖、架橋のいずれかの分子量を求めることが可能となるのである。
【００２３】
このような本発明の分析方法は、側鎖および架橋部となる部分の分子量が１０００以上の場合に好適に用いることができ、側鎖および／または架橋を有する高分子のうち架橋を有する高分子を主に含有してなる樹脂の分析に特に好適に用いることができる。
【００２４】
架橋を有する高分子を主として含有してなる樹脂として、架橋アクリル樹脂を挙げることができる。なお、主に含有するとは高分子のうちの５０重量％以上を含有することである。架橋アクリル樹脂において、主鎖としてはアクリル酸および／またはメタクリル酸の重合体からなるものを挙げることができる。ただし、前記以外の繰り返し構造単位（たとえばエチレン基、水素原子の１つがヒドロカルビル基で置換されたエチレン基などが例示されるが、これらに限定されない。）が５０重量％未満含有されてもよい。
【００２５】
主鎖と架橋との結合としては、エステル結合またはアミド結合が挙げられる。主鎖と架橋との結合がエステル結合である場合の架橋としては、例えば、ビスフェノールＡ型のエポキシ樹脂モノマーの重合体、フェノールノボラック型のエポキシ樹脂モノマーの重合体、ポリオールとジイソシアネートの重合体、ポリエーテル、ポリエステルを挙げることができる。また、主鎖と架橋との結合がアミド結合である場合の架橋としては、例えば、
−ＮＨ−（ＣＨ）n−ＮＨ−を挙げることができる。
【００２６】
ここで、例えば、ガラス繊維、シリカアルミナ繊維、アルミナ繊維、炭素繊維などの繊維状補強材、ホウ酸アルミニウムウィスカー、チタン酸カリウムウィスカーなどの針状の補強材；ガラスビーズ、シリカ、タルク、マイカ、グラファイト、ウォラストナイト、ドロマイト、アルミ粉、鉄粉などの無機充填材は、超臨界状態の低級アルコールによっては分解されずにそのまま残存するため、本法の分析結果に影響を与えないので樹脂に含有されていてもよい。
【００２７】
また、超臨界状態の低級アルコールと反応する化合物であっても、反応生成物が、樹脂を構成する高分子の分解物と区別できる限りにおいて、フッ素樹脂、金属石鹸類などの離型改良剤；染料、顔料などの着色剤；酸化防止剤；熱安定剤；紫外線吸収剤；帯電防止剤；フルオロカーボンなどの界面活性剤；シロキサンなどの表面改質剤；架橋剤；重合促進剤；重合禁止剤が樹脂に含有されていてもよい。
【００２８】
このようにして行うことができる本発明の分析方法により、側鎖および／または架橋を有する高分子の側鎖および／または架橋部分の分子量および主鎖部分の分子量を測定することができるので、本発明の分析方法は、該高分子を主に含有してなる樹脂の生産における品質管理に用いることができる。本発明の分析方法を用いて品質管理を行うには、生産された樹脂から無作為にサンプリングし、測定対象の樹脂サンプルから本発明の方法に従って分子量を測定してデータを得る。得られた分子量データを用いて、統計的品質管理の手法を用いた母集団の標準偏差の推定、母集団の平均値の推定等を行い、また、以前に製造した樹脂との差の検定を行うことができる。また、管理図を作成して工程を安定な状態に保つよう管理することができる。
【実施例】
【００２９】
以下、実施例によって本発明をさらに詳細に説明するが、本発明はこれらに限定されるものではない。
なお、メタノールは試薬特級、テトラヒドロフランは保存安定剤を含まないＨＰＬＣグレードを用いた。
【００３０】
実施例１
試料は、以下の条件で作成した。紫外線硬化樹脂プレポリマーであるポリエチレングリコールジアクリル酸エステル（共栄社化学株式会社製ＰＥＧ６００ＤＡ（商品名）。ポリエチレングリコール鎖の平均鎖長が１４である。）２０ｇを７０℃で１０分加熱し、これに光開始剤であるイルガキュア９０７（商品名）を０．６ｇを添加し、攪拌溶解させ、室温に冷却して硬化前の樹脂原料を得る。次に、長さ７６ｍｍ×幅５２ｍｍ、厚さ１．３ｍｍのガラス板の上にＰＥＴフィルムを乗せ、その上にガラス板の大きさに合わせたゴムの枠（厚さ２ｍｍ、枠の幅１０ｍｍ）を乗せ、その中に硬化前の樹脂原料を入れ、上から同じＰＥＴフィルムとガラス板でふたをして、紫外線照射に供することにより硬化を行った。このとき紫外線照射は先に作成した樹脂を流し込んだガラス板をベルトコンベアに乗せ、２００ＭＪ／ｃｍ2照射量の水銀灯付き紫外線照射装置に挿入して、コンベアスピード０．５ｍ／分で表裏各１回、１ｍ／分で表裏各１回の計４回の照射を行った。
【００３１】
硬化させて得られた樹脂を凍結粉砕した後、その１５ｍｇをステンレス製容器に入れ、メタノールを０．５ｍｌ添加した後密閉し、３５０℃で約１５ＭＰａにて１時間保持して加熱した。加熱後の容器を室温に冷却後、内容物をメタノール、テトラヒドロフランにて洗いながら回収し、パーセプティブバイオシステムズ社製のＶｏｙａｇｅｒ−ＤＥ  ＲＰ型ＭＡＬＤＩ−ＴＯＦＭＳ装置にて分析した。ＭＡＬＤＩ−ＴＯＦＭＳ法の測定においては、マトリックスとして０．１Ｍジスラノールおよびイオン化助剤として０．０１Ｍヨウ化ナトリウムのＴＨＦ溶液を用いた。
【００３２】
測定の結果、架橋部がＰＥＧ６００であることを反映するようにポリエチレングリコールの１４量体のナトリウム付加イオン（［ＨＯ（−ＣＨ2−ＣＨ2−Ｏ−）14Ｈ］-Ｎａ+）であるｍ／ｚ＝６５７を中心としてｍ／ｚ＝１０００を超える領域まで４４ａｍｕ間隔の分布を持つ図１に示すスペクトルを得た。
【００３３】
実施例２
紫外線硬化樹脂プレポリマーであるネオペンチルグリコールジアクリレート（新中村化学製、ＮＫエステル  Ａ−ＮＰＧ（商品名））２０ｇを７０℃で１０分加熱し、これに光開始剤である２，２ジメトキシ２フェニルアセトフェノンを０．６ｇを添加し、攪拌溶解させ、室温に冷却して硬化前の樹脂原料を得た。次に実施例１の方法にて紫外線硬化樹脂を得た。硬化させて得られた樹脂を凍結粉砕し、その１５ｍｇをステンレス製容器に入れ、メタノールを０．５ｍｌ添加した後、密閉し３５０℃で約１５ＭＰａにて２時間保持して加熱した。
【００３４】
加熱後の容器を室温に冷却後、内容物をメタノールにて洗いながら回収し、溶媒留去後テトラヒドロフランにて溶解し、実施例１と同様の条件でＭＡＬＤＩ−ＴＯＦＭＳ法にて分析した。その結果、図２および３に示したように、アクリル酸メチルオリゴマーの６から３０量体を検出した。
【００３５】
比較例１
実施例１で得られた凍結粉砕後の樹脂の１５ｍｇをステンレス製容器に入れ、メタノールを０．５ｍｌ添加した後、密閉し３５０℃で約１５ＭＰａにて１時間保持して加熱した。加熱後の容器を室温に冷却後、内容物であるメタノール懸濁液のうち４μＬを採取して、ヒューレット・パッカード社製６８９０型ガスクロマトグラフにて該懸濁液に含有される化合物の分離およびその分子量の測定を行なった。ガスクロマトグラフでの測定は、カラムに内径０．２５ｍｍ、長さ３０ｍ、膜厚０．２５μｍのフロンティアラボ社製Ｕｌｔｒａ  ＡＬＬＯＹ−５を用いて、カラム初期温度５０℃、昇温速度１０℃／分、最終温度３２０℃（１０分）の条件で行った。その結果、分子量２８２の６量体（ＨＯ（−ＣＨ2−ＣＨ2−Ｏ−）6Ｈ）から分子量４１４の９量体までのポリエチレングリコール成分は検出した（図４）が、ＭＡＬＤＩ−ＴＯＦＭＳで検出されたような分子量６００以上の化合物は検出されず、架橋の分子量の分布を反映するものではなかった。
【００３６】
比較例２
実施例１にて作製した樹脂５０μｇに水酸化テトラメチルアンモニウムの２５％メタノール水溶液を５μＬ添加し、これを内部を４００℃に保持したフロンティアラボ社製ＰＹ２０１０型熱分解装置に挿入し、得られた分解物に含有される化合物の分離およびその分子量の測定を、この熱分解装置に接続したヒューレット・パッカード社製６８９０型ガスクロマトグラフにて行なった。ガスクロマトグラフでの測定条件は、実施例３の条件に従った。その結果、図５に示したように、分子量５３０のポリエチレングリコールジメチルエーテル１１量体は検出したが、ＭＡＬＤＩ−ＴＯＦＭＳで検出されたような分子量６００以上の化合物は検出されず、架橋の分子量の分布を反映するものではなかった。
【００３７】
比較例３
実施例２にて作製した樹脂を凍結粉砕し、その１５ｍｇをステンレス製容器に入れ、メタノールを０．５ｍｌ添加した後、密閉し３５０℃で約１５ＭＰａにて２時間保持して加熱した。加熱後の容器を室温に冷却後、内容物であるメタノール懸濁液のうち４μＬを採取してＨＰ製６８９０型ガスクロマトグラフにて該懸濁液に含有される化合物の分離およびその分子量の測定を行なった。ガスクロマトグラフでの測定条件は、実施例３の条件に従った。その結果、図６に示したように、６量体までのアクリル酸メチルオリゴマーを検出したが、実施例２においてＭＡＬＤＩ−ＴＯＦＭＳにて検出されたような分子量が１０００を超える高い分子量を有する化合物は検出されなかった。
【図面の簡単な説明】
【００３８】
【図１】実施例１により得られ、ポリエチレングリコールジアクリル酸エステルの重合物を超臨界メタノールを用いて分解した分解物をＭＡＬＤＩ−ＴＯＦＭＳ法により分析した結果を示すチャート。
【図２】実施例２により得られ、ネオペンチルグリコールジアクリレートの重合物を超臨界メタノールを用いて分解した分解物をＭＡＬＤＩ−ＴＯＦＭＳ法により分析した結果を示すチャート。
【図３】実施例２により得られ、ネオペンチルグリコールジアクリレートの重合物を超臨界メタノールを用いて分解した分解物をＭＡＬＤＩ−ＴＯＦＭＳ法により分析した結果を示すチャートのｍ／ｚ＝１５００〜３０００の部分の拡大図。
【図４】比較例１により得られ、ポリエチレングリコールジアクリル酸エステルの重合物を超臨界メタノールを用いて分解した分解物をガスクロマトグラフィーにより分析した結果を示すチャート。
【図５】比較例２により得られ、ポリエチレングリコールジアクリル酸エステルの重合物を熱分解ガスクロマトグラフィーにより分析した結果を示すチャート。
【図６】比較例３により得られ、ネオペンチルグリコールジアクリレートの重合物を超臨界メタノールを用いて分解した分解物をガスクロマトグラフィーにより分析した結果を示すチャート。
【図１】
2005147734.tif 000003
【図２】
2005147734.tif 000004
【図３】
2005147734.tif 000005
【図４】
2005147734.tif 000006
【図５】
2005147734.tif 000007
【図６】
2005147734.tif 000008